СМАЗОЧНАЯ КОМПОЗИЦИЯ И СПОСОБ ЕЕ ПРИГОТОВЛЕНИЯ

1. Смазочная композиция, содержащая смазочную жидкость и диспергированные в указанной жидкости графитовые наночастицы, отличающаяся тем, что графитовые наночастицы представлены пластинками частично фторированного графена.
2. Смазочная композиция по п.1, отличающаяся тем, что частично фторированный графен содержит от 8,98 до 13,84 ат.% фтора.
3. Смазочная композиция по п.1 или 2, отличающаяся тем, что частично фторированный графен содержит до 0,16 ат.% элементного иода.
4. Смазочная композиция по п.3, отличающаяся тем, что элементный иод на графеновой плоскости находится в нанокристаллическом состоянии.
5. Смазочная композиция по п.1, отличающаяся тем, что содержание пластинок частично фторированного графена в смазочной жидкости составляет от 0,001 до 0,01 мас.% от веса смазочной жидкости.
6. Смазочная композиция по любому из пп.1, 2 или 5, отличающаяся тем, что пластинки частично фторированного графена имеют среднюю толщину менее 5 нм.
7. Смазочная композиция по любому из пп.1, 2 или 5, отличающаяся тем, что пластинки частично фторированного графена имеют среднюю толщину менее 1 нм.
8. Смазочная композиция по любому из пп.1, 2 или 5, отличающаяся тем, что пластинки частично фторированного графена представлены однослойным графеном.
9. Смазочная композиция по любому из пп.1, 2 или 5, отличающаяся тем, что пластинки частично фторированного графена имеют длину или ширину не менее 4000 нм.
10. Смазочная композиция по любому из пп.1, 2 или 5, отличающаяся тем, что пластины частично фторированного графена имеют длину или ширину не более 150 нм.
11. Смазочная композиция по п.1, отличающаяся тем, что смазочная жидкость выбрана из группы, представляющей собой нефтяные дистилляты, синтетические минеральные масла, полимерные композиции, растворенные в масле, растительные масла и их комбинаций.
12. Смазочная композиция по п.1, отличающаяся тем, что смазочная жидкость выбрана из группы, состоящей из галогензамещенных углеводородных масел.
13. Смазочная композиция по п.1, отличающаяся тем, что смазочная жидкость выбрана из группы, состоящей из полиметилсилоксановых жидкостей.
14. Способ приготовления смазочной композиции по п.1, включающий обработку порошка природного графита химическим окислителем, термический нагрев окисленного графита, ультразвуковое диспергирование и смешение со смазочной жидкостью, отличающийся тем, что порошок природного графита обрабатывают фторокислителем в течение 6÷24 ч, при этом в качестве фторокислителя используют гептафторид иода в жидкой или газовой фазе, полученное интеркалированное соединение фторированного графита нагревают до температуры 60÷500°C, после чего расщепленный фторграфитовый материал смешивают со смазочной жидкостью в необходимой пропорции, и далее смесь расщепленного фторграфитового материала и смазочной жидкости подвергают ультразвуковому диспергированию.